СПОСОБ ИЗГОТОВЛЕНИЯ ПРУЖИН ИЗ СТАЛИ (ВАРИАНТЫ)

1. Способ изготовления пружин из стали, включающий нагрев прутка, навивку пружины из прутка, закалку пружины и окончательную термообработку путем отпуска, отличающийся тем, что перед навивкой пружины нагретый пруток подвергают выдержке при температуре нагрева, производят навивку, а закалку пружины осуществляют при непрерывно-последовательном осевом перемещении в охлаждающей среде.
2 Способ по п.1, отличающийся тем, что время начала охлаждения каждого витка пружины постоянно и зависит от марки стали.
3 Способ по п.1, отличающийся тем, что время начала охлаждения каждого витка пружины постоянно и зависит от температуры навивки.
4 Способ по п.1, отличающийся тем, что нагрев прутка производят токами высокой частоты.
5 Способ по п.1, отличающийся тем, что закалка пружины при непрерывно-последовательном осевом перемещении осуществляется с различными скоростями, а именно, на первоначальном этапе не менее критической скорости закалки, а на втором этапе в интервале температур мартенситного превращения - пониженной.
6 Способ изготовления пружин из стали, включающий нагрев прутка, навивку пружины из прутка, закалку пружины и окончательную термообработку путем отпуска, отличающийся тем, что перед навивкой пружины нагретый пруток подвергают выдержке при температуре нагрева, затем производят подстуживание прутка и навивку пружины при этой же температуре, а закалку пружины осуществляют при непрерывно-последовательном осевом перемещении в охлаждающей среде.
7 Способ по п.6, отличающийся тем, что подстуживание производят только упрочняемого, при навивке пружины, слоя прутка.
8 Способ по п.6, отличающийся тем, что время начала охлаждения каждого витка пружины постоянно и зависит от марки стали.
9 Способ по п.6, отличающийся тем, что время начала охлаждения каждого витка пружины постоянно и зависит от температуры навивки.
10 Способ по п.6, отличающийся тем, что нагрев прутка производят токами высокой частоты.
11 Способ по п.6, отличающийся тем, что закалка пружины при непрерывно-последовательном осевом перемещении осуществляется с различными скоростями, а именно, на первоначальном этапе не менее критической скорости закалки, а на втором этапе в интервале температур мартенситного превращения - пониженной.
12 Способ изготовления пружин из стали, включающий нагрев прутка, навивку пружины из прутка, закалку пружины и окончательную термообработку путем отпуска, отличающийся тем, что после нагрева прутка производят его подстуживание, при температуре которого производят гомогенезирующую выдержку, а закалку пружины осуществляют при непрерывно-последовательном осевом перемещении в охлаждающей среде.
13 Способ по п.12, отличающийся тем, что время начала охлаждения каждого витка пружины постоянно и зависит от марки стали и температуры навивки.
14 Способ по п.12, отличающийся тем, что время начала охлаждения каждого витка пружины постоянно и зависит от температуры навивки.
15 Способ по п.12, отличающийся тем, что нагрев прутка производят токами высокой частоты.
16 Способ по п.12, отличающийся тем, что закалка пружины при непрерывно-последовательном осевом перемещении осуществляется с различными скоростями, а именно, на первоначальном этапе не менее критической скорости закалки, а на втором этапе в интервале температур мартенситного превращения - пониженной.